【手続補正書】
【提出日】令和3年7月15日(2021.7.15)
【手続補正１】
【補正対象書類名】明細書
【補正対象項目名】発明の名称
【補正方法】変更
【補正の内容】
【発明の名称】リチウムイオン二次電池用の正極活物質の作製方法、及びリチウムイオン二次電池の作製方法
【手続補正２】
【補正対象書類名】特許請求の範囲
【補正対象項目名】全文
【補正方法】変更
【補正の内容】
【特許請求の範囲】
【請求項１】
フッ素源とマグネシウム源とを混合して第１の混合物を作製する工程と、
リチウム、遷移金属、及び酸素を有する複合酸化物と、前記第１の混合物と、を混合して、第２の混合物を作製する工程と、
前記第２の混合物を６００℃以上９５０℃以下の温度で３時間以上加熱する工程と、を有し、
前記複合酸化物は、グロー放電質量分析法で分析したとき、前記リチウム、前記遷移金属、及び前記酸素以外の元素の濃度が５０００ｐｐｍ ｗｔ以下であり、
前記第１の混合物におけるマグネシウムに対するフッ素の割合は、モル比で２以上３．９以下であり、
前記第２の混合物が有する、前記複合酸化物中の遷移金属ＴＭと、前記第１の混合物が有するマグネシウムＭｇＭｉｘ１との原子数比は、
ＴＭ：ＭｇＭｉｘ１＝１：ｙ（０．０００５≦ｙ≦０．０３）である、リチウムイオン二次電池用の正極活物質の作製方法。
【請求項２】
フッ素源とマグネシウム源とを混合して第１の混合物を作製する工程と、
リチウム、遷移金属、及び酸素を有する複合酸化物と、前記第１の混合物と、を混合して、第２の混合物を作製する工程と、
前記第２の混合物を９００℃以上の温度で２時間以上加熱する工程と、を有し、
前記複合酸化物は、グロー放電質量分析法で分析したとき、前記リチウム、前記遷移金属、及び前記酸素以外の元素の濃度が５０００ｐｐｍ ｗｔ以下であり、
前記第１の混合物におけるマグネシウムに対するフッ素の割合は、モル比で２以上３．９以下であり、
前記第２の混合物が有する、前記複合酸化物中の遷移金属ＴＭと、前記第１の混合物が有するマグネシウムＭｇＭｉｘ１との原子数比は、
ＴＭ：ＭｇＭｉｘ１＝１：ｙ（０．０００５≦ｙ≦０．０３）である、リチウムイオン二次電池用の正極活物質の作製方法。
【請求項３】
リチウム、遷移金属、及び酸素を有する複合酸化物とマグネシウムとフッ素とを混合して、混合物を作製する第１の工程と、
前記混合物を６００℃以上９５０℃以下の温度で３時間以上加熱し、前記混合物の表面をなめらかにする第２の工程と、を有し、
前記第１の工程において、前記複合酸化物は、グロー放電質量分析法で分析したとき、前記リチウム、前記遷移金属、及び前記酸素以外の元素の濃度が５０００ｐｐｍ ｗｔ以下であり、
前記第１の工程において、前記混合物におけるマグネシウムに対するフッ素の割合は、モル比で２以上３．９以下であり、
前記第１の工程において、前記混合物における前記遷移金属と前記マグネシウムとの原子数比は、１：ｙ（０．０００５≦ｙ≦０．０３）である、リチウムイオン二次電池用の正極活物質の作製方法。
【請求項４】
リチウム、遷移金属、及び酸素を有する複合酸化物とマグネシウムとフッ素とを混合して、混合物を作製する第１の工程と、
前記混合物を９００℃以上の温度で２時間以上加熱し、前記混合物の表面をなめらかにする第２の工程と、を有し、
前記第１の工程において、前記複合酸化物は、グロー放電質量分析法で分析したとき、前記リチウム、前記遷移金属、及び前記酸素以外の元素の濃度が５０００ｐｐｍ ｗｔ以下であり、
前記第１の工程において、前記混合物におけるマグネシウムに対するフッ素の割合は、モル比で２以上３．９以下であり、
前記第１の工程において、前記混合物における前記遷移金属と前記マグネシウムとの原子数比は、１：ｙ（０．０００５≦ｙ≦０．０３）である、リチウムイオン二次電池用の正極活物質の作製方法。
【請求項５】
リチウム、遷移金属、及び酸素を有する複合酸化物とマグネシウムとフッ素とを混合して、混合物を作製する第１の工程と、
前記混合物を６００℃以上９５０℃以下の温度で３時間以上加熱し、前記混合物の表面の凹凸を減少させる第２の工程と、を有し、
前記第１の工程において、前記複合酸化物は、グロー放電質量分析法で分析したとき、前記リチウム、前記遷移金属、及び前記酸素以外の元素の濃度が５０００ｐｐｍ ｗｔ以下であり、
前記第１の工程において、前記混合物におけるマグネシウムに対するフッ素の割合は、モル比で２以上３．９以下であり、
前記第１の工程において、前記混合物における前記遷移金属と前記マグネシウムとの原子数比は、１：ｙ（０．０００５≦ｙ≦０．０３）である、リチウムイオン二次電池用の正極活物質の作製方法。
【請求項６】
リチウム、遷移金属、及び酸素を有する複合酸化物とマグネシウムとフッ素とを混合して、混合物を作製する第１の工程と、
前記混合物を９００℃以上の温度で２時間以上加熱し、前記混合物の表面の凹凸を減少させる第２の工程と、を有し、
前記第１の工程において、前記複合酸化物は、グロー放電質量分析法で分析したとき、前記リチウム、前記遷移金属、及び前記酸素以外の元素の濃度が５０００ｐｐｍ ｗｔ以下であり、
前記第１の工程において、前記混合物におけるマグネシウムに対するフッ素の割合は、モル比で２以上３．９以下であり、
前記第１の工程において、前記混合物における前記遷移金属と前記マグネシウムとの原子数比は、１：ｙ（０．０００５≦ｙ≦０．０３）である、リチウムイオン二次電池用の正極活物質の作製方法。
【請求項７】
正極活物質を有する正極、及び負極を備えたリチウムイオン二次電池の作製方法であって、
リチウム、遷移金属、及び酸素を有する複合酸化物とマグネシウムとフッ素とを混合して、混合物を作製する第１の工程と、
前記混合物を６００℃以上９５０℃以下の温度で３時間以上加熱する第２の工程と、を経て、前記正極活物質を作製し、
前記第１の工程において、前記複合酸化物は、グロー放電質量分析法で分析したとき、前記リチウム、前記遷移金属、及び前記酸素以外の元素の濃度が５０００ｐｐｍ ｗｔ以下であり、
前記第１の工程において、前記混合物におけるマグネシウムに対するフッ素の割合は、モル比で２以上３．９以下であり、
前記第１の工程において、前記混合物における前記遷移金属と前記マグネシウムとの原子数比は、１：ｙ（０．０００５≦ｙ≦０．０３）である、リチウムイオン二次電池の作製方法。
【請求項８】
正極活物質を有する正極、及び負極を備えたリチウムイオン二次電池の作製方法であって、
リチウム、遷移金属、及び酸素を有する複合酸化物とマグネシウムとフッ素とを混合して、混合物を作製する第１の工程と、
前記混合物を９００℃以上の温度で２時間以上加熱する第２の工程と、を経て、前記正極活物質を作製し、
前記第１の工程において、前記複合酸化物は、グロー放電質量分析法で分析したとき、前記リチウム、前記遷移金属、及び前記酸素以外の元素の濃度が５０００ｐｐｍ ｗｔ以下であり、
前記第１の工程において、前記混合物におけるマグネシウムに対するフッ素の割合は、モル比で２以上３．９以下であり、
前記第１の工程において、前記混合物における前記遷移金属と前記マグネシウムとの原子数比は、１：ｙ（０．０００５≦ｙ≦０．０３）である、リチウムイオン二次電池の作製方法。
【請求項９】
正極活物質を有する正極、及び負極を備えたリチウムイオン二次電池の作製方法であって、
リチウム、遷移金属、及び酸素を有する複合酸化物とマグネシウムとフッ素とを混合して、混合物を作製する第１の工程と、
前記混合物を６００℃以上９５０℃以下の温度で３時間以上加熱し、前記混合物の表面をなめらかにする第２の工程と、を経て、前記正極活物質を作製し、
前記第１の工程において、前記複合酸化物は、グロー放電質量分析法で分析したとき、前記リチウム、前記遷移金属、及び前記酸素以外の元素の濃度が５０００ｐｐｍ ｗｔ以下であり、
前記第１の工程において、前記混合物におけるマグネシウムに対するフッ素の割合は、モル比で２以上３．９以下であり、
前記第１の工程において、前記混合物における前記遷移金属と前記マグネシウムとの原子数比は、１：ｙ（０．０００５≦ｙ≦０．０３）である、リチウムイオン二次電池の作製方法。
【請求項１０】
正極活物質を有する正極、及び負極を備えたリチウムイオン二次電池の作製方法であって、
リチウム、遷移金属、及び酸素を有する複合酸化物とマグネシウムとフッ素とを混合して、混合物を作製する第１の工程と、
前記混合物を９００℃以上の温度で２時間以上加熱し、前記混合物の表面をなめらかにする第２の工程と、を経て、前記正極活物質を作製し、
前記第１の工程において、前記複合酸化物は、グロー放電質量分析法で分析したとき、前記リチウム、前記遷移金属、及び前記酸素以外の元素の濃度が５０００ｐｐｍ ｗｔ以下であり、
前記第１の工程において、前記混合物におけるマグネシウムに対するフッ素の割合は、モル比で２以上３．９以下であり、
前記第１の工程において、前記混合物における前記遷移金属と前記マグネシウムとの原子数比は、１：ｙ（０．０００５≦ｙ≦０．０３）である、リチウムイオン二次電池の作製方法。
【請求項１１】
正極活物質を有する正極、及び負極を備えたリチウムイオン二次電池の作製方法であって、
リチウム、遷移金属、及び酸素を有する複合酸化物とマグネシウムとフッ素とを混合して、混合物を作製する第１の工程と、
前記混合物を６００℃以上９５０℃以下の温度で３時間以上加熱し、前記混合物の表面の凹凸を減少させる第２の工程と、を経て、前記正極活物質を作製し、
前記第１の工程において、前記複合酸化物は、グロー放電質量分析法で分析したとき、前記リチウム、前記遷移金属、及び前記酸素以外の元素の濃度が５０００ｐｐｍ ｗｔ以下であり、
前記第１の工程において、前記混合物におけるマグネシウムに対するフッ素の割合は、モル比で２以上３．９以下であり、
前記第１の工程において、前記混合物における前記遷移金属と前記マグネシウムとの原子数比は、１：ｙ（０．０００５≦ｙ≦０．０３）である、リチウムイオン二次電池の作製方法。
【請求項１２】
正極活物質を有する正極、及び負極を備えたリチウムイオン二次電池の作製方法であって、
リチウム、遷移金属、及び酸素を有する複合酸化物とマグネシウムとフッ素とを混合して、混合物を作製する第１の工程と、
前記混合物を９００℃以上の温度で２時間以上加熱し、前記混合物の表面の凹凸を減少させる第２の工程と、を経て、前記正極活物質を作製し、
前記第１の工程において、前記複合酸化物は、グロー放電質量分析法で分析したとき、前記リチウム、前記遷移金属、及び前記酸素以外の元素の濃度が５０００ｐｐｍ ｗｔ以下であり、
前記第１の工程において、前記混合物におけるマグネシウムに対するフッ素の割合は、モル比で２以上３．９以下であり、
前記第１の工程において、前記混合物における前記遷移金属と前記マグネシウムとの原子数比は、１：ｙ（０．０００５≦ｙ≦０．０３）である、リチウムイオン二次電池の作製方法。